(57)【要約】      （修正有）【課題】際立ったショートフリント特性に加えて、優れた透過率及び耐化学性及び加工性を有し、結晶化特性、並びに良好な環境適合性を有する光学ガラス、及びその製造法の提供。【解決手段】酸化物をベースとして質量％で、ＳｉＯ２：３８超〜４７％、Ｂ２Ｏ３：１２超〜１７％、ＳｉＯ２＋Ｂ２Ｏ３：５０〜６５％、ＺｒＯ２：１０％〜、Ｎｂ２Ｏ５：０〜２０％、Ｌｉ２Ｏ＋Ｎａ２Ｏ＋Ｋ２Ｏ：１０超〜１４％有し、１．６０〜１．６２５の屈折率ｎｄ、及び／又は最大で−０．００５５のΔＰｇ，Ｆの、負に偏差する異常部分分散性及び／又は４２．７〜４５．９のアッベ数νdを有する光学ガラス【選択図】なし【特許請求の範囲】
【請求項１】
（酸化物をベースとして質量％で）以下の組成：
【表１】
2017095348.tif 000015
を含む、光学ガラス。
【請求項２】
１．６０〜１．６２５の屈折力ｎd及び／又は最大で−０．００５５のΔＰg,Fの負に偏差する異常部分分散性及び／又は４２．７〜４５．９のアッベ数νdを有することを特徴とする、請求項１記載のガラス。
【請求項３】
ＳｉＯ2及びＢ2Ｏ3を、合計して少なくとも５４質量％、有利には少なくとも５５質量％含有することを特徴とする、請求項１又は２記載のガラス。
【請求項４】
ＣａＯを、０〜３質量％、好ましくは０〜２質量％、さらに有利には０〜１質量％含有し、かつ有利な実施形態ではＣａＯを含まないことを特徴とする、請求項１から３までのいずれか１項記載のガラス。
【請求項５】
Ｌｉ2Ｏを、少なくとも０．５質量％〜最大で３．５質量％含有し、かつ／又はＮａ2Ｏを、少なくとも２．０質量％〜最大で８．０質量％含有し、かつ／又はＫ2Ｏを、少なくとも０．３質量％〜最大で７．０質量％含有することを特徴とする、請求項１から４までのいずれか１項記載のガラス。
【請求項６】
ＺｒＯ2を、最大で２０質量％、好ましくは最大で１９質量％、かつ／又は１２質量％超で、好ましくは少なくとも１５質量％、好ましくは少なくとも１６質量％含有することを特徴とする、請求項１から５までのいずれか１項記載のガラス。
【請求項７】
Ｎｂ2Ｏ5を、少なくとも７質量％、好ましくは少なくとも８質量％、より有利には少なくとも９質量％、かつ／又は最大で２０質量％、好ましくは２０質量％未満、さらに有利には最大で１６質量％、とりわけ有利には最大で１５質量％含有することを特徴とする、請求項１から６までのいずれか１項記載のガラス。
【請求項８】
Ｔａ2Ｏ5、ＧｅＯ2及び／又はＷＯ3を含まないことを特徴とする、請求項１から７までのいずれか１項記載のガラス。
【請求項９】
光学素子、例えばレンズ、プリズム、ライトガイド、アレイ、光ファイバー、傾斜部品及び光学窓を製造するための、該光学素子のための又は該光学素子における、請求項１から８までのいずれか１項記載のガラスの使用。
【請求項１０】
センサ技術、検鏡、双眼鏡、医療技術、デジタル投影、電気通信、光通信技術／光情報伝達、自動車分野における光学系／照明、フォトリソグラフィ、ステッパー、エキシマレーザー、ウェハ、コンピューターチップ及び／又は集積回路並びにそのような回路及びチップを含む電子デバイスのための、請求項９記載の使用。
【発明の詳細な説明】
【技術分野】
【０００１】
本発明は、光学ガラス、特にショートフリント特殊ガラス（ＫＺＦＳ）及びこれらのガラスを含む光学素子及び光学部品、並びにそれらの使用及びそのような光学ガラスの製造法に関する。
【０００２】
高品質な光学系においては、色収差補正が、該系の設計の段階で重要なテーマである。非常に優れた色収差補正には、際立ったショートフリント特性を有するガラスが不可欠である。それらは、部分分散比が標準線(Normalgeraden)から著しく偏差しており、それゆえ色収差補正のためにとりわけ適しているガラスである。
【０００３】
従来の光学ガラス及びそれらのデジタル投影(digitale Projektion)用のレンズ本体部(Objektiven)におけるレンズ（例えば対物レンズ、双眼鏡、顕微鏡、ビーム装置(Beamer)、移動式カメラ、モバイルドライブ）としての光学用途は、負の異常部分分散の特性及び／又は高い耐化学性の要件を満たさないことが多い。
【０００４】
そのうえ、環境に負荷をかける成分からガラスを評価付けすることに基づき、可能な限り鉛及びヒ素が少ない、有利には鉛及びヒ素を含まない光学ガラスを提供することが所望されている。そのうえまた、ガラスの経済性が、ガラス製造元並びに光学機器及び光学製品の製造元により益々注目を浴びてきている。したがって、それに加えて、限りある、かつ局地的にも限りある地球上の資源に基づき、高い価格水準で変動する原料、例えばＴａ原料及びＧｅＯ2をガラス中の成分として可能な限り低下させるか又は有利には回避することが望ましい。それらが実現された場合、そのようなガラスを将来的に提供することができるようになる。高価格帯の製品(Verguetungsstufen)中で使用するために、高められた耐化学性を有するガラスが重要性を増しつつある。
【０００５】
特に、異なるアッベ数を有するガラスを組み合わせることによって、レンズ系における色収差の一部だけを除去することができる。残存色収差、いわゆる二次スペクトルは、強く偏差する部分分散性を有するガラスを用いることによって減少させられる。これは、負に偏差する部分分散性を有するガラスを、正に偏差する部分分散性を有するガラスと、レンズ系において組み合わせることを意味する。
【０００６】
負に偏差する異常部分分散のこの光学特性は、ＰｂＯ及び／又はＴａ2Ｏ5の使用によって頻繁に引き起こされるが、これは前述の環境保護的及び経済的な変動理由から可能な限り回避若しくは阻止されるべきである。
【０００７】
ＰｂＯ及びＴａ2Ｏ5は、しかしながら、とりわけ小さい異常部分分散性を引き起こすことができる成分である。しかしながら、１つ以上の構成成分の単純な使用によって、ＰｂＯ及び／又はＴａ2Ｏ5によって影響を及ぼされる所望の光学特性及びガラス技術特性を再現することは一般に可能ではない。その代わりに、ガラス組成の新たな開発又は広範な変更が必要である。
【０００８】
公知の鉛及び／又はタンタル不含の所望の光学的ポジションのガラスでは、一般にケイ酸塩のマトリックス中で非常に高い割合のアルカリ金属酸化物及び／又はＢ2Ｏ3が基本的に使用されているため、通常は酸及び／又はアルカリ液に対する耐性が乏しいガラスが生まれる。
【０００９】
そのうえ、本発明と同じように達成された光学的ポジション又は類似の化学組成を有する既知のガラスは、特に本発明によるガラスと直に比較すると明らかな欠点を示す。
【００１０】
独国特許出願公開第１０２００７０２５６０１（Ａ１）号明細書（ＤＥ１０２００７０２５６０１Ａ１）の刊行物に記載されたガラスの場合、これらの成分の組合せから、あらゆる光学特性と同時に物理的特性とを兼ね備えているガラスは生じない。そのほかに、このガラスは、ΔＴ（１０7.6でのＴ（η）−１０13でのＴ（η））が最大で１５０Ｋであるという特徴を有する「ショート」ガラスとして記載されている。本発明によるガラスは、ＺｎＯと、この文献中では必須成分として含まれるカルシウムの酸化物とが存在していないことによって、ΔＴに関して＞１５０Ｋである。そのうえ、このガラスはＢ2Ｏ3の含有量が低すぎる。
【００１１】
独国特許出願公開第１０２２５３６６号明細書（ＤＥ１０２２５３６６）の刊行物は、比較的高いＳｉＯ2含有量及び比較的低いＢ2Ｏ3含有量を有し、そのほかに必須成分としてＺｒＯ2を１０質量％超〜２０質量％まで含有するガラスを開示している。この組合せから、５６０℃を明らかに上回るＴｇを有するガラスが結果生じる。そのほかに、溶融温度が高まることから非経済的である。そのうえまた、そのようなガラスを再び成形することによって更に加工することは容易には可能でない。
【００１２】
国際公開第０１／７２６５０（Ａ１）号（ＷＯ０１／７２６５０Ａ１）に開示されたガラスは、必須成分として２０〜５０質量％のＮｂ2Ｏ5を含有する。この成分は、屈折力を高めてアッベ数を低下させる効果がある。しかしながら、この量では、好ましい光学屈折力位置は達成されない。そのほかに、Ｎｂ2Ｏ5は、レドックス感受性の成分であって、透過率が悪化したガラスを生む。
【００１３】
本発明の課題は、上記の欠点を克服することである。
【００１４】
特に、本発明の更なる課題は、負に偏差する好ましい部分分散性、好ましい屈折力ｎd及び好ましいアッベ数νdを有し、そのうえまた比較的結晶化安定性であり、良好に製造され、かつＩＳＯ  ８４２４（耐酸性ＳＲ、１９９６年６月１５日発行の第２版）及びＩＳＯ  １０６２９（耐アルカリ性ＡＲ、１９９６年７月１日発行の第１版）に従った非常に良好な安定性等級を有する光学ガラス、特にショートフリント特殊ガラス、若しくはこのような光学ガラスの組成範囲を提供することである。
【００１５】
ここで、本発明によるガラスにおいては、入手可能性が限られておりかつ／又は透過率を弱める高価な成分の使用は、適用透過率範囲で自己吸収性ではない低コストで入手可能な材料のために抑えられ、有利には完全に省かれるべきである。特に、環境保護的及び経済的に考慮しても、ＰｂＯ及び／又はＡｓ2Ｏ3並びに可能な限りＢｉ2Ｏ3の使用、有利には同様にＴｉＯ2、Ｇｄ2Ｏ3、Ｙ2Ｏ3、ＧｅＯ2、Ｔａ2Ｏ5、Ａｌ2Ｏ3、ＷＯ3、ＺｎＯ、ＢａＯの含有量及び／又はＦ含有量も低下、有利には回避されるべきであり、ここで、それにも関わらず、所望の光学特性は達成されるべきである。ここで、これらのガラスは、際立ったショートフリント特性とともに、非常に優れた透過率及び耐化学性を有するべきである。これらのガラスは、可能な限りプレス法により加工可能であるべきであり、かつ適用に関係した、特に更なる加工に関しての低い変態温度Ｔgを有するべきである。さらになお、それらは良好に溶融され、かつ加工されるべきであり、並びに連続的に運転されるユニット(Aggregaten)中での作製を可能にする十分な結晶化安定性を有するべきである。
【００１６】
このようなガラスは特に、デジタル投影用のレンズ本体部におけるレンズ（例えば対物レンズ、双眼鏡、顕微鏡、ビーム装置、移動式カメラ、モバイルドライブ）としての撮像(Abbildung)、センサ技術(Sensorik)、医療技術、フォトリソグラフィ、レーザー技術、ウェハ／チップ技術の応用分野で使用するために、並びに電気通信、光情報技術及び自動車分野における光学系／照明のために適しているべきである。
【００１７】
これらと他の課題は、添付の特許請求の範囲の独立請求項の対象によって解決される。これらと他の課題は特に、請求項１記載のガラス、及びこのようなガラスを請求項９記載の光学素子を製造するために、該光学素子のために又は該光学素子において使用することによって解決される。有利な実施形態は、従属請求項から読み取ることができる。
【００１８】
請求項１記載の光学ガラスは、酸化物をベースとして質量％で以下の組成：
【表１】
2017095348.tif 000002
を含む。
【００１９】
本発明によるガラスは、特に良好な耐化学性を特徴としており、比較的結晶化安定性であり、比較的容易に製造され、かつ追加的にＩＳＯ  ８４２４（１９９６年６月１５日発行の第２版）及びＩＳＯ  １０６２９（１９９６年７月１日発行の第１版）に従った非常に良好な安定性等級を有する。
【００２０】
本発明に従った光学ガラスは、好ましくはショートフリント特殊ガラス（略してＫＺＦＳ）である。
【００２１】
本発明によれば、「最大で」又は「超過しない」などの用語は、ガラス中に含まれる成分の量の値に関連し、これらの成分が、この量までか、或いはそれより少ない量で（数学的に：≦）存在していてもよいことを意味する。
【００２２】
当業者であれば、下限値と上限値との記載の間で自由に適した範囲を選択するが、このことは、これに従って、本発明によるガラスのすべての言及される成分に当てはまる。
【００２３】
別記しない限り、記載値及び含有率は、酸化物をベースとした質量％での成分の含有量に関する。比の値は、別記しない限り、質量比に関する。
【００２４】
本発明の更なる実施形態によれば、本発明によるガラスは、好ましくは、他の成分、前述の成分又は以下で挙げられない成分は含んでおらず、すなわち、このような実施形態によれば、ガラスは、前述の成分若しくは以下で挙げられた成分から実質的に成る。本発明の１つの実施形態によれば、本発明によるガラスは、好ましくは少なくとも９０質量％が、さらに有利には少なくとも９５質量％が、さらに一層有利には少なくとも９９質量％が挙げられた成分から成る。
【００２５】
以下で、「Ｘを含まない」若しくは「成分Ｘを含まない」との表記は、ガラスが、これらの成分Ｘを実質的に含有せず、すなわち、そのような成分は、せいぜい不純物としてガラス中に存在するものの、ガラス組成物に個々の成分としては添加されない。つまり、成分Ｘは、実質的な量では加えられない。実質的でない量とは、１００ｐｐｍ未満、有利には５０ｐｐｍ未満、たいてい有利には１０ｐｐｍ未満の本発明による量である。ここで、Ｘは、例えばＰｂＯ、Ａｓ2Ｏ3、Ｔａ2Ｏ5又はＧｅＯ2といった任意の成分を表す。
【００２６】
Ｆ線（λ＝４８６．１３ｎｍ）とＣ線（λ＝６５６．２７ｎｍ）との波長間の光学ガラスの分散の基準として、アッベ数νdが用いられ、これは式（１）に従って算出される。ここで、ｎd、ｎF及びｎCの記号は、ｄ線（λ＝５８７．５６ｎｍ）、Ｆ線（λ＝４８６．１３ｎｍ）及びＣ線（λ＝６５６．２７ｎｍ）の波長における屈折率である。
【００２７】
【数１】
2017095348.tif 000003
【００２８】
青色領域における部分分散比は、有利には、式（２）に従ったパラメーターＰg,Fによって算出される。ここで、波長ｇは、λ４３５．８３ｎｍに相当する。
【００２９】
【数２】
2017095348.tif 000004
【００３０】
多数の光学ガラスがその近くに存在する標準線の位置は、ガラス種Ｋ７及びＦ２の値の対に基づいて決定される（ＳＣＨＯＴＴのカタログ「Ｏｐｔｉｓｃｈｅｓ  Ｇｌａｓ」２０１４）。所定のアッベ数における線との交点
【数３】
2017095348.tif 000005
は、式（３）に従って決定される。
【００３１】
【数４】
2017095348.tif 000006
【００３２】
ΔＰg,Fは、本明細書中で使用されるように、式（４）に従った、ガラスの
【数５】
2017095348.tif 000007
とＰg,Fとの差である。
【００３３】
【数６】
2017095348.tif 000008
【００３４】
「負に偏差する異常部分分散（性）」との表記は、本明細書中で使用されるように、有利にはΔＰg,F＜０の値を表す。
【００３５】
本発明に従ったガラスは、有利には、少なくとも１．６０、さらに有利には少なくとも１．６１、さらに一層有利には少なくとも１．６１２の屈折力ｎdを有する。ここで、屈折力ｎdは、有利には最大で１．６２５、より有利には最大で１．６１６、さらにより有利には最大で１．６１５である。特に有利なのは、１．６０〜１．６２５、より有利には１．６１≦ｎd≦１．６２、さらにより有利には１．６１２≦ｎd≦１．６１６の屈折力ｎdである。
【００３６】
本発明に従ったガラスは、有利には、最大で−０．００５５、より有利には最大で−０．００６０、さらにより有利には最大で−０．００６５のΔＰg,Fの負に偏差する異常分散を有する。有利には、負に偏差する異常部分分散性ΔＰg,Fは、少なくとも−０．０１１９、さらに有利には少なくとも−０．０１１０、さらに一層有利には少なくとも−０．０１００、さらに一層有利には少なくとも−０．００９８である。特に有利なのは、−０．０１１９≦ΔＰg,F≦−０．００５５、さらに有利には−０．０１１０≦ΔＰg,F≦−０．００５５、さらに一層有利には−０．０１００≦ΔＰg,F≦−０．００６０、とりわけ有利には−０．００９８≦ΔＰg,F≦−０．００６５の負に偏差する異常部分分散性ΔＰg,Fである。このような負に偏差する異常部分分散性を有するガラスは、色収差のためにとりわけ適している。
【００３７】
有利には、本発明に従ったガラスは、少なくとも４２．７、より有利には少なくとも４３．０、さらに一層有利には少なくとも４３．２のアッベ数νdを有する。有利なのは、最大で４５．９、より有利には最大で４５．７、より一層有利には最大で４５．３、とりわけ有利には最大で４４．９のアッベ数νdである。特に有利なのは、４２．７〜４５．９、より有利には４３．０≦νd≦４５．７、より一層有利には４３．２≦νd≦４４．９のアッベ数νdである。
【００３８】
ガラスは、ガラス形成剤として成分ＳｉＯ2及びＢ2Ｏ3を含有する。組成物中でのＳｉＯ2の含有率は、３８質量％超、有利には少なくとも４０質量％、一層有利には少なくとも４１質量％である。組成物中でのＳｉＯ2の含有率は、最大で４７質量％、有利には最大で４６質量％である。特に有利には、組成物中でのＳｉＯ2の含有率は、＞３８〜４７質量％、有利には＞３８〜４６質量％、さらに有利には４０〜４７質量％、さらに一層有利には４０〜４６質量％、それ以上に有利には４１〜４６質量％である。ＳｉＯ2含有率がより低いのは好ましくない。なぜなら、その場合、耐化学性が悪化するからである。記載した値より割合が高いと、溶融性が妨げられる。ＳｉＯ2は、求められる中ほどの範囲で屈折力位置の達成を担う。
【００３９】
組成物中でのＢ2Ｏ3の含有率は、１２質量％超、有利には１２．２質量％超、さらに有利には１２．３質量％超である。組成物中でのＢ2Ｏ3の含有率は、最大で１７質量％、有利には最大で１６質量％、さらに有利には最大で１５質量％である。特に有利には、Ｂ2Ｏ3は、組成物中に、＞１２〜１７質量％、有利には１２．２〜１７質量％、さらに有利には１２．３〜１７質量％、さらに有利には１２．５〜１６質量％、とりわけ有利には１２．５〜１５質量％で含まれている。中でもＢ2Ｏ3は、例えばＺｒＯ2などの難溶性成分を溶解し、それにより融剤としての機能に適した成分である。そのほかになお、Ｂ2Ｏ3は、ガラスの負の部分分散性を減少させる。すなわち、ΔＰg,Fの絶対値はより大きくなる。これらの理由から、Ｂ2Ｏ3含有率は、＞１２質量％を下回ってはならない。必要とされる範囲を超えて酸化ホウ素含有率が高い場合、耐火性材料に対する溶融物の攻撃性が増し、このことは経済的な製造にとって好ましくない。
【００４０】
有利には、本発明によるガラスは、合計して、少なくとも５０質量％〜６５質量％、有利には５０質量％超〜６５質量％の含有率のＳｉＯ2及びＢ2Ｏ3を含有する。さらに有利には、本発明によるガラスは、合計して、少なくとも５４質量％、さらに一層有利には少なくとも５５質量％の含有率のＳｉＯ2及びＢ2Ｏ3を含有する。さらに有利には、本発明によるガラスは、合計して、最大で６４質量％、有利には最大で６２質量％、さらに一層有利には最大で６１質量％の含有率のＳｉＯ2及びＢ2Ｏ3を含有する。本発明により、ガラスはアルカリ土類金属酸化物も含んでよい。アルカリ土類金属酸化物及びＺｎＯは、粘度の調節、特に粘度−温度プロファイル(Viskositaetstemperaturprofil)の微調節に用いられる。それらは、特に網目修飾体としてのアルカリ金属酸化物とまさに同じように用いられることもできる。アルカリ土類金属酸化物ＭｇＯ、ＣａＯ、ＳｒＯ、ＢａＯ及びＺｎＯの群の成分ＭＯの含有率は、合計して、有利には５質量％未満、有利には３質量％未満であるべきである。本発明によるガラスは、有利な実施形態では、ＭｇＯ、ＣａＯ、ＳｒＯ、ＢａＯ及びＺｎＯから選択される少なくとも１種の成分を含まない。有利には、ガラスは、ＭｇＯ及びＳｒＯ及びＺｎＯを含まない。本発明によるガラスは、有利な実施形態ではアルカリ土類金属酸化物及びＺｎＯを含まない。
【００４１】
アルカリ土類金属酸化物が本発明によるガラス中に存在する場合に、本発明によるガラス中でのアルカリ土類金属酸化物を、酸化カルシウムの質量割合が酸化バリウム及び／又は酸化ストロンチウムの質量割合より大きくなるように選択することが好ましいと判明した。本発明によりとりわけ有利なのは、酸化バリウム及び酸化カルシウムの質量割合の合計が最大で１．０質量％である場合である。
【００４２】
ここで、アルカリ土類金属酸化物の各成分は、ＣａＯを除いて、個々の成分として最大で４質量％、有利には最大で３質量％、さらに有利には最大で２質量％ガラス中に存在してよい。ＣａＯは、任意に０〜３質量％、有利には０〜２質量％、さらに有利には０〜１質量％含まれる。ＣａＯは、所望の分散挙動（ショートフリント）を向上させることができる。とりわけ有利な実施形態では、ガラスはＣａＯを含まない。
【００４３】
有利には、ＳｒＯ及びＢａＯの含有率は、それぞれ最大で４質量％である。ＭｇＯの含有率は、有利には最大で３質量％である。ＺｎＯの含有率は、有利には最大で２質量％である。
【００４４】
これらのアルカリ土類金属酸化物の上限値を超過すると、アッベ数が高まったときに屈折力が低下し、ひいてはここで好適な光学的ポジション領域を超えてしまうことになる。
【００４５】
本発明により、ガラスはアルカリ金属酸化物も含む。有利には、アルカリ金属酸化物Ｎａ2Ｏ、Ｋ2Ｏ及びＬｉ2Ｏのそれぞれが本発明によるガラス中に含まれる。
【００４６】
アルカリ金属酸化物Ｎａ2Ｏ、Ｋ2Ｏ及びＬｉ2ＯのＲ2Ｏの合計は、本発明によるガラスの有利な実施形態によれば、１０．５〜１３．５質量％、さらに有利には１０．８〜１３質量％であるべきである。有利には、アルカリ金属酸化物Ｎａ2Ｏ、Ｋ2Ｏ及びＬｉ2ＯのＲ2Ｏの合計は、１０．８質量％超であり、さらに有利には１１質量％超である。有利には、アルカリ金属酸化物Ｎａ2Ｏ、Ｋ2Ｏ及びＬｉ2ＯのＲ2Ｏの合計は、最大で１３．５質量％、さらに一層有利には最大で１３質量％である。アルカリ金属酸化物の含有率がより高いと、低い屈折力の向きへと許容されないぐらいの強い影響が生じる。含有率がより低いと、ガラスの溶融挙動にとって好ましくない。アルカリ金属酸化物の示された合計値は、一方ではガラスの溶融性を達成し、他方では本明細書中で有利なＰg.F及び／又はΔＰg,Fを達成するために、示された範囲内にあるべきである。
【００４７】
本発明によるガラスは、有利には、少なくとも２．０質量％、より有利には少なくとも３．０質量％、より一層有利には少なくとも３．５質量％の含有率のＮａ2Ｏを含む。本発明によるガラスは、有利には、最大で８質量％、有利には８質量％未満、より一層有利には最大で７質量％、最も有利には最大で６質量％の含有率のＮａ2Ｏを含む。本発明によるガラスは、有利には、２〜＜８質量％、より有利には少なくとも３質量％かつ最大で７質量％、さらに有利には３．５〜６質量の含有率のＮａ2Ｏを含む。ここで、Ｎａ2Ｏは、目標とされる分散挙動、つまり、ショートフリント特性を調節するために用いられる。それに対して、割合がより低いと、所望の効果は現れなくなる。
【００４８】
本発明によるガラスは、有利には、少なくとも０．３質量％、より有利には少なくとも０．５質量％、より一層有利には少なくとも１質量％の含有率のＫ2Ｏを含む。ここで、Ｋ2Ｏの含有率は、有利には最大で７質量％、より有利には最大で６質量％であるべきである。ガラス中でのＫ2Ｏの含有率は、有利には０．３〜７質量％、より有利には０．５〜６質量％、さらに有利には１〜６質量％である。
【００４９】
そのうえ、Ｎａ2Ｏ及びＫ2Ｏは、Ｌｉ2Ｏと一緒に、最適な溶融性及び高温成形のために、光学的ポジションだけでなく、温度−粘度プロファイルの柔軟な微調節に用いられる。本発明によるガラスは、有利には少なくとも０．５質量％、より有利には少なくとも１．０質量％、より一層有利には少なくとも１．５質量％の含有率のＬｉ2Ｏを含む。ここで、Ｌｉ2Ｏの含有率は、有利には最大で３．５質量％、より有利には最大で３．０質量％であるべきである。有利には、ガラス中でのＬｉ2Ｏの含有率は、少なくとも０．５質量％〜最大で３．５質量％であるべきである。
【００５０】
本発明によるガラスが、少なくともＬｉ2Ｏの割合と同じ高さのＮａ2Ｏの割合を有する場合に、とりわけ好ましいと判明した。有利には、本発明によるガラスは、Ｌｉ2Ｏより高い割合のＮａ2Ｏを含有する。有利には、Ｎａ2ＯとＬｉ2Ｏとの含有率の比は、少なくとも１．０、有利には少なくとも１．５、それ以上に有利には少なくとも１．６、さらにそれにも増して有利には少なくとも２．０である。
【００５１】
本発明によるガラスが、最大でＮａ2Ｏのモル割合と同じ高さのＬｉ2Ｏのモル割合を有する場合に、とりわけ好ましいと判明した。有利には、本発明によるガラスは、Ｎａ2Ｏより低いモル割合のＬｉ2Ｏを含有する。有利には、Ｎａ2ＯのＬｉ2Ｏに対するモル含有量の比は、少なくとも０．７、有利には少なくとも０．８、それ以上に有利には少なくとも０．９である。この比は、好ましくは最大で３、さらに有利には最大で２．５、それ以上に有利には最大で２．２に制限される。Ｌｉ2Ｏの割合がより高いと、ガラスの安定性に悪影響を及ぼすことがある。
【００５２】
本発明によるガラスが、少なくともＫ2Ｏのモル割合と同じ高さのＮａ2Ｏのモル割合を有する場合に、とりわけ好ましいと判明した。有利には、本発明によるガラスは、Ｋ2Ｏより高いモル割合のＮａ2Ｏを含有する。有利には、Ｎａ2ＯとＫ2Ｏとのモル含有量の比は、少なくとも１．０、有利には少なくとも１．３、それ以上に有利には少なくとも１．４、さらにそれにも増して有利には少なくとも１．５である。この比は、好ましくは最大で６、さらに有利には最大で５、それ以上に有利には最大で４に制限される。Ｋ2Ｏのモル割合がより高いと、ガラスの安定性に悪影響が生じるか、或いは熱膨張係数が高まることがある。
【００５３】
Ｂ2Ｏ3と一緒に、アルカリ金属酸化物は、様々な大きさの、ひいては小さい製造ユニットにおいて高い品質で溶融性を保証する。したがって、Ｂ2Ｏ3及びアルカリ金属酸化物の最小量、つまり２０〜３０質量％の合計量も好ましい。それに対して、含有率がより高いと、攻撃が強まり、ひいては耐火性材料がガラス中に強く進入することになってユニットの寿命がよりわずかなものとなる。白金が耐火性材料として使用される場合には、これは青色スペクトル端における透過率の損失を招き、かつセラミック材料が使用される場合と同様に、不均質な結晶核の進入によって、溶融物における、並びに一次及び／又は二次高温成形における結晶化傾向が増大することになる。
【００５４】
本発明によるガラスにおいては、経済的及び／又は環境保護的に不都合で、特に透過率を弱める成分の使用を、低コストで入手可能でありかつ求められる透過率範囲で自己吸収性ではない材料のために抑えることができるか、又はこのような成分を、有利には完全に省くことができる。特に、限りある、かつ局地的にも限りある地球上の資源に基づき、高い価格水準で変動する成分、例えばＴａ2Ｏ5原料及びＧｅＯ2を、好ましくはガラス中で案分して低下させることができるか、又はこれらを有利には完全に回避することができる。それにより、このガラスを将来的に提供することができるようにもなる。そのうえ、高価格帯の製品中で使用するために、高められた耐化学性を有するガラスが重要性を増しつつある。
【００５５】
有利には、本発明に従ったガラスは、１質量％未満のＰｂＯを含有する。とりわけ有利には、本発明に従ったガラスは、ＰｂＯを含まない。
【００５６】
有利には、本発明に従ったガラスは、１質量％未満のＡｓ2Ｏ3を含有する。とりわけ有利には、本発明に従ったガラスは、Ａｓ2Ｏ3を含まない。
【００５７】
本発明によるガラスは、好ましくは１質量％未満のＢｉ2Ｏ3を含有する。とりわけ有利には、本発明に従ったガラスは、Ｂｉ2Ｏ3を含まない。そのうえ、Ｂｉ2Ｏ3は、それが溶融プロセスにおけるレドックス条件の影響を受けやすいことから、ガラス中で強く変色することがある。そのようなガラスのプロセスウインドウは極端に狭く、ひいては古典的な光学ガラスにとってはたいてい非経済的である。
【００５８】
ＴｉＯ2は、屈折力を上げる効果を持ち、その際にとりわけＺｒＯ2と一緒に核を形成し、かつ青色スペクトル領域における透過率を悪化させ、そうなることでＵＶ端は長波長領域に位置を変える。それゆえ、本発明によるガラスの有利な実施形態は、好ましくは１質量％未満のＴｉＯ2を含有する。有利には、本発明によるガラスは、ＴｉＯ2を含まない。
【００５９】
ＣｅＯ2は、ＵＶ端の位置を長波長領域にシフトさせることがある。本発明によるガラスの有利な実施形態は、好ましくは１質量％未満のＣｅＯ2を含有する。有利には、本発明によるガラスは、ＣｅＯ2を含まない。
【００６０】
本発明によるガラスは、好ましくは１質量％未満のＧｄ2Ｏ3を含有する。とりわけ有利には、本発明に従ったガラスは、Ｇｄ2Ｏ3を含まない。ガドリニウムはランタノイドに属し、かつ約５９０ｎｍでの吸収帯を有する。しかしながら、透過率は、ＶＩＳ領域全体で高いままであるべきである。これは、１質量％超のＧｄ2Ｏ3の割合でもって保証することができない。
【００６１】
本発明によるガラスは、好ましくは１質量％未満のＹ2Ｏ3を含有する。とりわけ有利には、本発明に従ったガラスは、Ｙ2Ｏ3を含まない。酸化イットリウムは、当然のことながら、例えばサマルスカイト又はイットロベタホ石(Yttrobetafit)などの様々なイットリウム鉱物における構成成分として存在し、かつ本発明によるガラス中に含まれていてよいが、しかしながら高価である。
【００６２】
本発明によるガラスは、好ましくは１質量％未満のＧｅＯ2を含有する。とりわけ有利には、本発明に従ったガラスは、ＧｅＯ2を含まない。なぜなら、特に、限りある、かつ局地的にも限りある地球上の資源に基づき、ＧｅＯ2は高い価格水準で変動するからである。
【００６３】
本発明によるガラスは、好ましくは１質量％未満のＴａ2Ｏ5を含有する。とりわけ有利には、本発明に従ったガラスは、Ｔａ2Ｏ5を含まない。なぜなら、特に、限りある、かつ局地的にも限りある地球上の資源に基づき、Ｔａ原料は高い価格水準で変動するからである。
【００６４】
本発明によるガラスは、好ましくは１質量％未満のＷＯ3を含有する。とりわけ有利には、本発明に従ったガラスは、ＷＯ3を含まない。ＷＯ3の割合が高すぎると、ＵＶ端は、すぐに長波長領域に位置を変えることがある。
【００６５】
大部分の実施形態によれば、本発明によるガラスは、好ましくは１質量％未満のＡｌ2Ｏ3を追加的な網目形成体として含有し、より有利にはＡｌ2Ｏ3を含有しない。この成分は、多くのガラス系において、結晶化安定性を増大させるものとみなされる。しかしながら、本発明によるガラスは、この成分なしでも、それに関して十分安定性であり、かつ良好に扱うことが可能である。それどころか、まさにＡｌ2Ｏ3の割合は低下させることができるか、若しくは有利には完全に省くことができる。なぜなら、この本発明によるガラス系では、ＵＶ域での高い透過率に悪影響を及ぼすからである。
【００６６】
達成可能な光学的ポジション領域内での固有の点をより柔軟に調節するために、本発明によるガラスは、追加的にＬａ2Ｏ3及びＨｆＯ2の群の酸化物を、最大で１質量％の全含有率で含有していてよい。Ｌａ2Ｏ3もＨｆＯ2も、分散を低下させ、それによりショートフリント特性を得ることができる。大部分の実施形態によれば、本発明によるガラスは、好ましくは１質量％未満のＬａ2Ｏ3を含有し、より有利にはＬａ2Ｏ3を含有しない。酸化ランタンは、耐化学性を低下させ、かつ酸化ハフニウムは、光学ガラスの結晶化傾向を追加的に増大させることがある。それゆえ、示される上限値の含有率を超過してはならない。
【００６７】
好ましくは、本発明によるガラス中では、上述の組成から出発して、最大で１モルパーセントまで酸化物イオン（Ｏ2-）がフッ化物イオン（Ｆ-）によって置き換えられている。本発明によるガラスは、好ましくはフッ化物イオンを含まない。フッ化物イオン（Ｆ-）は、本明細書中で有利な負の異常部分分散性を高めることがあるという点で特に不都合である。
【００６８】
屈折力及びアッベ数の調節のために、本発明によるガラスは、ＺｒＯ2及び有利には追加的にＮｂ2Ｏ5を含有する。中でも、それにより所望の高い負の異常部分分散性が、光学的ポジション（ｎd，νd）と一緒に達成される。特に、同じか又は似たようなＰg,Fで、νdは、より低い値にずらすことができ、このことはまた、異常部分分散性をより負の値にするのに好都合に作用する。示されたものより低い、特にＺｒＯ2若しくはＮｂ2Ｏ5の含有率の場合、目標とされる光学的ポジション、特に中程度の屈折力及びアッベ数を達成することはできない。これに対して、含有率がより高いと、本明細書中で有利な、Ｐg,Fで表記される分散が高まって、それにより分散−標準線からの偏差及びそれによりまたガラスのショートフリント特性が縮小することがある。
【００６９】
本発明によるガラスは、好ましくは、最大で２０質量％、好ましくは最大で１９質量％の含有率のＺｒＯ2を含有する。しかしながら、好ましくは、ＺｒＯ2の含有率は、少なくとも１０質量％、有利には１０質量％超、さらに有利には１２質量％超、さらに有利には１３質量％超、さらに一層有利には１５質量％超、とりわけ有利には少なくとも１６質量％である。このＺｒＯ2の割合は、このガラス系では、負の高い部分分散性を達成するために好ましい。ここで、示される含有率を超過すると、比較的小さいユニットにおける溶融性が明らかに悪化し、かつ特に強い結晶化が生じることがある。有利には、本発明によるガラスは、１３〜１９質量％、有利には１５〜１９質量％、さらに有利には１６〜１９質量％の含有率のＺｒＯ2を有する。有利には、本発明によるガラス中でのＺｒＯ2の含有率は、Ｂ2Ｏ3の含有率より高い。特に、ＺｒＯ2のＢ2Ｏ3に対する比は１．０超である。それにより、特に、本発明によるガラスは、高い耐化学性のガラスとして提供することができる。有利には、ＺｒＯ2含有率のＢ2Ｏ3含有率に対する比は、１．６以下、有利には１．５以下である。なぜなら、これは、特に小さいユニットにおける溶融性に悪影響を及ぼすことがあるからである。
【００７０】
本発明によるガラスは、好ましくは、少なくとも７質量％、好ましくは少なくとも８質量％の含有率のＮｂ2Ｏ5を含有する。有利には、本発明によるガラスは、最大で２０質量％、好ましくは２０質量％未満、さらに有利には最大で１６質量％、とりわけ有利には最大で１５質量％の含有率のＮｂ2Ｏ5を有する。特に有利なのは、７質量％〜最大で２０質量％、さらに有利には８〜１６質量％、それ以上に有利には少なくとも１０質量％〜１５質量％、さらに有利には＞１０質量％〜１５質量％、さらに一層有利には＞１０質量％〜＜１３．５質量％の含有率のＮｂ2Ｏ5である。
【００７１】
Ｎｂ2Ｏ5及びＺｒＯ2の合計は、本発明によるガラス中では、有利には少なくとも２５質量％かつ最大で３５質量％である。有利な実施形態では、同様のことが、Ｌａ2Ｏ3、Ｎｂ2Ｏ5及びＺｒＯ2の合計にも当てはまる。
【００７２】
本発明によるガラスにおいて、有利にはＺｒＯ2の含有率が、Ｒ2Ｏ、つまり、アルカリ金属酸化物Ｎａ2Ｏ、Ｋ2Ｏ及びＬｉ2Ｏの含有率の合計にほぼ相当する場合に好ましいと判明した。特に有利なのは、１．７未満、さらに有利には最大で１．６の、ＺｒＯ2のＲ2Ｏに対する含有率の商である。特に有利には、Ｂ2Ｏ3及びＲ2Ｏの合計に対するＺｒＯ2の含有率の商は、０．９未満、さらに有利には最大で０．８未満である。この比は、ガラス中でのＺｒＯ2の割合を残存物なしに溶融するために特に好ましい。
【００７３】
同様に、本発明によるガラスにおいて、有利には成分ＳｉＯ2、Ｎｂ2Ｏ5、Ｔａ2Ｏ5、ＺｒＯ2、ＨｆＯ2の質量％での含有率の合計と、Ｂ2Ｏ3、Ｌｉ2Ｏ、Ｋ2Ｏ、Ｎａ2Ｏ、ＭｇＯ、ＣａＯ、ＳｒＯ、ＢａＯ、ＺｎＯ及びＬａ2Ｏ3の含有率の合計とからの商が、少なくとも１．５、有利には少なくとも１．７、それ以上に有利には少なくとも２、有利にはしかしながら最大で３．５である場合に好ましいと判明した。特に有利には、成分ＳｉＯ2、Ｎｂ2Ｏ5、Ｔａ2Ｏ5、ＺｒＯ2、ＨｆＯ2の含有率の合計は、６８質量％超、有利には７０質量％超である。これにより、好ましくは所望の高い耐化学性を保証することができる。ここで、上限値は、ガラスをなお経済的に溶融することができるように、８０質量％を超過するべきではない。
【００７４】
本発明によるガラスは、通常の清澄剤を少量で含んでいてよい。好ましくは、添加された清澄剤の合計は、最大で２．０質量％、それ以上に有利には最大で１．０質量％、さらに有利には最大で０．５質量％である。本発明に従った清澄剤は、有利には、Ｓｂ2Ｏ3、ＳｎＯ2、ＳＯ42-、ＮａＣｌ及びＡｓ2Ｏ3を含む群から選択される。清澄剤として、本発明によるガラス中には、Ｓｂ2Ｏ3が０〜１質量％で、その他のガラス組成に加えて含まれていてよい。追加的に又は代替的に、清澄剤としてＳｎＯ2が０〜１質量％で、その他のガラス組成に加えて含まれていてよい。追加的に又は代替的に、清澄剤としてＳＯ42-が０〜１質量％で、その他のガラス組成に加えて含まれていてよい。追加的に又は代替的に、清澄剤としてＮａＣｌが０〜１質量％で、その他のガラス組成に加えて含まれていてよい。追加的に又は代替的に、清澄剤としてＡｓ2Ｏ3が０〜１質量％で、その他のガラス組成に加えて含まれていてよい。Ｆ-も追加的に清澄剤として添加されてよい。追加的に又は代替的に、清澄剤としてＦ-が０〜１質量％で、その他のガラス組成に加えて含まれていてよい。しかしながら、Ｆ-は、提案されたガラス系において、ΔＰg,Fを、より正の不所望の値へと影響を及ぼす可能性がある。したがって、有利には、Ｆ-は、本発明のガラスに清澄剤として添加されないか又は非常に少量でのみ添加される。言い換えると、本発明によるガラスは、有利にはＦ-を含まない。
【００７５】
とりわけ有利な実施形態では、本発明による光学ガラスは、（酸化物をベースとして質量％で）以下の組成：
【表２】
2017095348.tif 000009
を含む。
【００７６】
更なるとりわけ有利な実施形態では、本発明による光学ガラスは、（酸化物をベースとして質量％で）以下の組成：
【表３】
2017095348.tif 000010
を含む。
【００７７】
本発明によるガラスは、光学ガラスとして、好ましくは着色成分及び／又は光学活性、例えばレーザー活性の成分を含まない。
【００７８】
本発明の代替的な実施形態によれば、すなわち、ガラスが光学フィルター又は固体レーザーの基礎ガラスとして用いられる場合には、本発明によるガラスは、着色成分及び／又は光学活性、例えばレーザー活性の成分を、最大５質量％までの含有率で（ここに記載されるガラス組成に加えて）含んでいてよい。着色成分は、有利には、ＣｅＯ2、Ｆｅ2Ｏ3、Ｃｒ2Ｏ3、ＣｕＯ、ＣｏＯ、ＮｉＯを含む群から選択される。レーザー活性成分は、有利には、Ｐｒ2Ｏ5、Ｎｄ2Ｏ5、Ｅｕ2Ｏ5、Ｔｂ2Ｏ5、Ｈｏ2Ｏ5、Ｅｒ2Ｏ5、Ｔｍ2Ｏ5、Ｙｂ2Ｏ5を含む群から選択される。
【００７９】
特に、本発明によるガラス中でのＣｕＯの含有率は、有利には０．１５質量％未満、さらに有利には０．１質量％未満、さらに一層有利には０．０５質量％未満である。極めて有利には、本発明によるガラスは、ＣｕＯを含まない。
【００８０】
有利には、本発明のガラスは、還元溶融されない。なぜなら、さもなければ還元され易い成分が黄変〜褐変する可能性があり、そのときガラスはもはや光学ガラスとして用いることができないからである。本発明によるガラスは、３２０ｎｍ〜８００ｎｍの範囲で、有利には高い透過率を有する。４００ｎｍまでの目立ったＵＶ吸収は、本発明によるガラスにおいては所望されていない。ＵＶ端は、有利には、出来る限り短波長領域に通じているべきであり、つまり、ガラスは高い透過率を有する。本発明によるガラスは、光学ガラスとして、好ましくは着色成分及び／又は光学活性、例えばレーザー活性の成分を含まない。ＣｕＯ及びＣｕ金属酸化物も着色成分に数えられる。
【００８１】
本発明によるガラスは、有利には、≧４８０℃〜≦５６０℃のＴg、さらに有利には≧５００℃〜≦５６０℃のＴgを有する。有利には、ガラスは、≦８００℃、さらに有利には≦７５０℃のＴg、さらに有利には≦７００℃のＴg、さらに一層有利には≦６００℃のＴgを有する。
【００８２】
本発明によるガラスは、有利には、２０〜３００℃の温度範囲で５〜８・１０-6／Ｋ未満の熱膨張係数αを有する。それによって、例えば研磨及び／又は分離などの低温後処理といった更なる加工における熱応力にともなった問題を回避することができる。
【００８３】
有利には、本発明によるガラスのΔＴ（１０7.6でのＴ（η）−１０13でのＴ（η））の値は１５０Ｋを上回る。よりショートなガラスは、低粘性の範囲（＜１０5ｄＰａｓ）でも非常にショートであることが多く、このことが高温成形を難しくする。
【００８４】
本発明によるガラスは、有利には、最大で３ｇ／ｃｍ3の比重を有する。それにより、本発明によるガラスから光学素子及び／又は光学要素を作製することができ、これらは、特に鉛含有の対応ガラスと比べてみて、相対的に質量が低いことに基づき、移動式／可動式ユニット用にとりわけ適している。
【００８５】
本発明のガラスは、有利には、ＵＶ領域で、特に３２０ｎｍ〜４００ｎｍの範囲で比較的高い透過率を有する。図１は、例として、１０ｍｍの厚さにおける例示的なガラス２の内部透過率曲線を示す。ここで留意されるべきことは、図１の根拠となる例示的なガラス２を白金坩堝内で溶融したことである。ガラスが石英ガラス槽内で製造される場合には、一層高い内部透過率が得られる。
【００８６】
本発明により、内部透過率が５０％であるときの波長をλcと表す。図２から読み取れるように、波長がλcより低いときの内部透過率は５０％未満であり、かつ波長がλcより高いときの内部透過率は５０％を超える。λc（１０ｍｍ）との表記は、１０ｍｍの基材厚さにおけるλcの値を示す。有利には、本発明によるガラスの場合、λc（１０ｍｍ）は、最大で３６５ｎｍ、さらに有利には最大で３５５ｎｍ、さらに有利には最大で３４５ｎｍ、さらに一層有利には最大で３３５ｎｍである。
【００８７】
そのほかに、ＵＶ端（ＵＶ領域に向かっての透過率範囲の限界(Lage der Transmissionskante)）は、その傾きに関して特徴付けられることができる。ＵＶ端の傾きの尺度は、いわゆるカラーコードである。１０ｍｍのサンプル厚での透過率（反射損失を含む）が、それぞれ０．８０及び０．０５の値をとる波長λ80及びλ5が示される。カラーコードは、λ80／λ5で示され、ここで、値は１０ｎｍ単位に四捨五入され、下１桁は省略される。つまり、例えば３３／３０のカラーコードは、四捨五入された値の場合、λ80＝３３０ｎｍ及びλ5＝３００ｎｍを表すことを意味する。本発明により、四捨五入されていない値の場合、λ80はλ5より大きい。しかしながら、λ80／λ5としてカラーコードにおける四捨五入された値に基づき、カラーコードにおけるスラッシュの前と後の値は同じであってもよい。それでも、スラッシュの後の値は、スラッシュの前の値より大きくなることはない。一般に、スラッシュの前の値は、スラッシュの後の値より大きい。本発明のガラスにおいて、λ80は、有利には３３０ｎｍ〜４８０ｎｍの範囲、さらに有利には３３０ｎｍ〜４７０ｎｍの範囲にある。λ5の値は、有利には３１０ｎｍ〜３６０ｎｍ、さらに有利には３１０ｎｍ〜３５０ｎｍの範囲にある。つまり、本発明によるガラスは、有利には３３〜４８／３１〜３６のカラーコード、さらに有利には３３〜４７／３１〜３５のカラーコードを有し、ここで、スラッシュの前の値は、少なくともスラッシュの後の値と同じ大きさである。
【００８８】
さらになお、本発明は、光学素子のための又は光学素子における本発明によるガラスの使用に関する。さらに本発明は、本発明によるガラスを含むこのような光学素子に関する。ここで、光学素子は、特にレンズ、プリズム、ライトガイド(Lichtleitstaebe)、アレイ、光ファイバー、傾斜部品(Gradientenbauteile)、光学窓及び小型部品であってよい。本発明によるガラスの使用は、特に、撮像、センサ技術、検鏡、医療技術、デジタル投影、電気通信、光通信技術／光情報伝達、カメラレンズ(Kameraobjektiven)における、双眼鏡における及び自動車分野における光学系／照明、フォトリソグラフィ、ステッパー、エキシマレーザー、ウェハ、コンピューターチップ、並びに集積回路及びそのような回路及びチップを含む電子デバイスを含む応用領域において好ましい。
【００８９】
さらにそれ以外に、本発明は、撮像、センサ技術、検鏡、双眼鏡、医療技術、デジタル投影、電気通信、光通信技術／光情報伝達、自動車分野における光学系／照明、フォトリソグラフィ、ステッパー、エキシマレーザー、ウェハ、コンピューターチップ及び／又は集積回路並びにそのような回路及びチップを含む電子デバイス用の、本発明に従った１つ以上の光学素子を含む光学部品若しくは光学要素を含む。
【００９０】
さらにそれ以外に、本発明は、そのような光学素子を、特にセンサ技術、検鏡、双眼鏡、医療技術、デジタル投影、電気通信、光通信技術／光情報伝達、自動車分野における光学系／照明、フォトリソグラフィ、ステッパー、エキシマレーザー、ウェハ、コンピューターチップ及び／又は集積回路並びにそのような回路及びチップを含む電子デバイス用の、光学部品若しくは光学要素を製造するために使用することに関する。
【００９１】
本発明の記載されるすべての実施形態は、本発明によるガラスが、際立ったショートフリント特性に加えて、優れた透過率及び耐化学性及び加工性を示すという利点を有する。ここで、本発明によるガラスは、原料コスト及び処理コストの減少に基づくより低い製造コスト、小さい溶融ユニットでも扱いが可能なそれらの結晶化特性、並びに良好な環境適合性を特徴とする。
【００９２】
特に、本発明によるガラスによって、光学的ポジション、粘度−温度プロファイル及び加工温度の有利な調節が達成され、感度のよい精密機械を用いても高仕様の最終形状に即した高温成形が保証される。そのうえ、本発明によるすべてのガラスは、良好な耐化学性及びその結晶化特性に関する良好な取扱性(Handhabbarkeit)を有する。そのほかになお、それらは、良好な溶融性及び最終形状に即した柔軟な加工性を特徴とする。そのうえ、結晶化安定性と粘度−温度プロファイルとの相関性が実現されたことで、ガラスの成形若しくは再成形といった更なる熱処理が容易に可能となる。
【００９３】
本発明によるガラスは、とりわけ好ましくは成形プロセスを通して加工可能であり、かつ低い変態温度Ｔgを有する。そのほかになお、本発明によるガラスは、良好に溶融され、かつ加工され、並びに連続的に運転されるユニット中での作製を可能にする十分な結晶化安定性を有する。
【００９４】
本発明によるガラスは、特に、デジタル投影（例えば対物レンズ、双眼鏡、顕微鏡、ビーム装置、移動式カメラ、モバイルドライブ）用のレンズとしての撮像、センサ技術、医療技術、フォトリソグラフィ、レーザー技術、ウェハ／チップ技術の応用分野で使用するために、並びに電気通信、光情報技術及び自動車分野における光学系／照明のために適しているべきである。
【図面の簡単な説明】
【００９５】
【図１】１０ｍｍの厚さにおける例のガラス２の内部透過率曲線を示す図
【００９６】
実施例
第２表は、有利な組成範囲の実施例を含む。例に記載したガラスは、以下のとおり製造した：
酸化物、有利には相応の炭酸塩の原料を量り取り、１種以上の清澄剤、例えばＳｂ2Ｏ3を添加して、引き続き十分に混合する。ガラス混合物を、約１４５０℃で回分式の溶融ユニット中で溶融し、その後に清澄し（１４８０℃）かつ均質化する。約１４５０℃のキャスト温度でガラスを流し込んで、所望の寸法に加工することができる。連続式の大容積ユニット中で、温度を実験的に少なくとも約１００Ｋ低下させ、かつ材料を最終形状に即した高温成形処理で加工することができる。
【００９７】
【表４】
2017095348.tif 000011
【００９８】
このようにして得られたガラスの特性は、第２表に例１として示しており、かつそこで示される測定値のほかに非常に優れた耐化学性（ＡＲ＝等級１．０及びＳＲ＝等級１．０で特徴付けられる）を有する。
【００９９】
【表５−１】
2017095348.tif 000012
【０１００】
【表５−２】
2017095348.tif 000013
ｎ．ｂ．＝測定せず
【０１０１】
【表５−３】
2017095348.tif 000014
ｎ．ｂ．＝測定せず
【０１０２】
図の説明、
図１は、１０ｍｍの厚さにおける例のガラス２の内部透過率曲線を示す。様々な波長（ｘ軸）における内部透過率（ｙ軸）を示す。
【図１】
2017095348.tif 000016
【外国語明細書】
2017095348.tif 000017
2017095348.tif 000018
2017095348.tif 000019
2017095348.tif 000020
2017095348.tif 000021
2017095348.tif 000022
2017095348.tif 000023
2017095348.tif 000024
2017095348.tif 000025
2017095348.tif 000026
2017095348.tif 000027
2017095348.tif 000028
2017095348.tif 000029
2017095348.tif 000030
2017095348.tif 000031
2017095348.tif 000032
2017095348.tif 000033
2017095348.tif 000034
2017095348.tif 000035
2017095348.tif 000036
2017095348.tif 000037
2017095348.tif 000038
2017095348.tif 000039
2017095348.tif 000040
2017095348.tif 000041
2017095348.tif 000042
2017095348.tif 000043
2017095348.tif 000044
2017095348.tif 000045